(57)【特許請求の範囲】
【請求項１】
表面が導電性炭素被膜で被覆された粒状電極活物質を製造する方法であって：
前記炭素被膜を形成するための炭素源を、前記被覆の対象である粒状電極活物質が分散可能な所定の第１の溶媒に、溶解させることにより調製された炭素源供給材料を用意すること；
前記被覆の対象である粒状電極活物質を、前記第１の溶媒と相溶性があり且つ該粒状電極活物質が分散可能な溶媒であって前記炭素源に対して貧溶媒である第２の溶媒に、分散させることにより調製された電極活物質供給材料を用意すること；
前記用意した炭素源供給材料と電極活物質供給材料とを混合した混合材料を調製すること；
前記調製された混合材料に、リン（Ｐ）またはホウ素（Ｂ）を含む化合物を添加すること；および
前記添加後に得られた前記電極活物質粒子と前記炭素源との混合物を焼成することによって、該炭素源由来の導電性炭素被膜を該電極活物質の表面に形成すること；
を包含する、製造方法。
【請求項２】
前記リンまたはホウ素を含む化合物を前記混合材料に添加するにあたり、該化合物は少なくとも前記第１の溶媒と相溶性のある液状媒体に溶解した溶液の形態で提供される、請求項１に記載の製造方法。
【請求項３】
前記リンを含む化合物として、少なくとも一種の無機リン酸を使用する、請求項１または２に記載の製造方法。
【請求項４】
前記ホウ素を含む化合物として、少なくとも一種の無機ホウ酸を使用する、請求項１または２に記載の製造方法。
【請求項５】
前記電極活物質は、一般式：ＳｉＯｘ（式中のｘは０＜ｘ＜２を満足する実数）で示されるケイ素酸化物を主体に構成されている、請求項１〜４のいずれかに記載の製造方法。
【請求項６】
前記炭素源は水溶性化合物であり、前記第１の溶媒は水性溶媒であり、前記第２の溶媒は水と相溶性のある非水溶媒である、請求項１〜５のいずれかに記載の製造方法。
【請求項７】
前記リンまたはホウ素を含む化合物を添加する前に、前記混合材料を還流処理すること、
をさらに包含する、請求項１〜６のいずれかに記載の製造方法。
【請求項８】
請求項１〜７のいずれかに記載の製造方法により製造された電極活物質。
【請求項９】
請求項８に記載の電極活物質を正極または負極に備えるリチウム二次電池。
【請求項１０】
請求項９に記載のリチウム二次電池を備える、車両。
【発明の詳細な説明】
【技術分野】
【０００１】
本発明は、リチウム二次電池その他の電池に用いられる電極活物質の製造方法に関する。また、該方法によって製造された電極活物質とその利用に関する。
【背景技術】
【０００２】
近年、リチウム二次電池（典型的にはリチウムイオン電池）、ニッケル水素電池等の二次電池は、車両搭載用電源、あるいはパソコンおよび携帯端末の電源として重要性が高まっている。特に、軽量で高エネルギー密度が得られるリチウム二次電池は、車両搭載用高出力電源として好ましく用いられるものとして期待されている。
車両搭載用高出力電源として利用される二次電池に求められる特性の一つとして電池容量の向上がある。かかる要求に応えるべく、従来使用されているものよりも高容量化を実現できる物質を電極活物質として利用することが検討されている。例えば、リチウム二次電池に関しては、Ｓｉ、Ｇｅ、Ｓｎ、Ｐｂ、Ａｌ、Ｇａ、Ｉｎ、Ａｓ、Ｓｂ、Ｂｉ等を構成金属元素（半金属元素を包含する。以下同じ。）とする金属化合物（典型的には金属酸化物）材料がリチウムイオンを可逆的に吸蔵および放出する電極活物質（具体的には負極活物質）として使用することが可能であり、しかも負極活物質として従来用いられている黒鉛材料よりも高容量であることが知られている。したがって、これら金属化合物（典型的には金属酸化物）を電極活物質として利用することによってリチウム二次電池の高容量化が実現されることが期待されている。【０００３】
ところで、上述したような元素を構成要素とする金属化合物材料（例えばケイ素酸化物（ＳｉＯｘ）のような金属酸化物材料）は、一般に導電性が低い。したがって、当該金属酸化物を電極活物質として使用する場合には、当該金属酸化物からなる電極活物質粒子の表面に導電性被膜、具体的には導電性炭素からなる被膜を形成したり、あるいは該金属酸化物と導電性炭素とを含む複合体粒子からなる電極活物質粒子を作製することにより、かかる電極活物質粒子間ならびに電極活物質粒子と電解液や電極集電体との間にリチウムイオンや電子が移動し得る導電経路（パス）を確保する必要がある。
上記のような金属化合物材料としてケイ素またはケイ素酸化物を使用した電極活物質に関する従来技術の例としては、以下の特許文献１〜３が挙げられる。特許文献１には、Ｓｉと、ＳｉＯおよびＳｉＯ２と炭素質物とからなる複合粒子の表面を炭素で被覆した電極活物質が記載されている。また、特許文献２では、炭素質物と該炭素質物中に分散されたシリコン（ケイ素）酸化物とからなる粒子であって該シリコン酸化物中にシリコン相および金属相（該金属相はＮｉもしくはＣｕを含む）とが分散している複合体粒子を含む電極活物質が記載されている。また、本願発明とは直接関係しないが、特許文献３には、リンやホウ素が不純物としてドープされている単結晶シリコン粒子から構成される多結晶シリコン粉末を主体とする負極材料（負極活物質）が記載されている。
【先行技術文献】
【特許文献】
【０００４】
【特許文献１】日本国特許公開２００６−０９２９６９号公報
【特許文献２】日本国特許公開２００７−０４２３９３号公報
【特許文献３】日本国特許公開２００３−１０９５９０号公報
【発明の概要】
【発明が解決しようとする課題】
【０００５】
しかしながら、上記特許文献に記載されているような従来技術では、上述の電極活物質が充放電サイクルに伴って膨張収縮し得るので、該電極活物質中で導電パスとなり得る炭素被膜または炭素質物の炭素間結合が切断されやすい。このため、かかる電極活物質を使用した電池では充放電サイクルを繰り返すと初期の容量を維持できず、優れたサイクル特性（容量維持率）を発揮する電池を実現することが困難であった。【０００６】
本発明は、かかる従来の問題を解決すべく創出されたものであり、その目的とするところは、電池の高容量化やサイクル特性向上を実現する電極活物質となり得るＳｉＯｘ等の金属化合物粒子（一次粒子）に効率よく炭素被膜を形成し得る方法を提供することである。また、本発明の他の一の目的は、かかる炭素被膜形成方法を実施して好ましい炭素被膜が形成された好適な形態の電極活物質粒子を製造する方法を提供することである。また、本発明の他の一の目的は、かかる製造方法で製造された粒状電極活物質（詳しくは負極活物質および／または正極活物質）を備えるリチウム二次電池その他の高容量化を実現する電池を提供することである。
【課題を解決するための手段】
【０００７】
本発明によって以下の態様の電極活物質の製造方法が提供される。
すなわち、ここで開示される一つの製造方法は、表面が導電性炭素被膜で被覆された粒状電極活物質を製造する方法である。かかる方法は、
（１）上記炭素被膜を形成するための炭素源を、上記被覆の対象である粒状電極活物質が分散可能な所定の第１の溶媒に、溶解させることにより調製された炭素源供給材料を用意すること、
（２）上記被覆の対象である粒状電極活物質を、上記第１の溶媒と相溶性があり且つ該粒状電極活物質が分散可能な溶媒であって上記炭素源に対して貧溶媒である第２の溶媒に、分散させることにより調製された電極活物質供給材料を用意すること、
（３）上記用意した炭素源供給材料と電極活物質供給材料とを混合した混合材料を調製すること、
（４）上記調製された混合材料に、リン（Ｐ）またはホウ素（Ｂ）を含む化合物を添加すること、
（５）上記添加後に得られた上記電極活物質粒子と上記炭素源との混合物を焼成することによって、該炭素源由来の導電性炭素被膜を該電極活物質の表面に形成すること、
を包含する。【０００８】
かかる構成の電極活物質製造方法では、炭素被膜形成用炭素源を上記第１の溶媒に溶解させて調製された炭素源供給材料と、該第１の溶媒とは異なり該炭素源に対して貧溶媒（すなわち、該炭素源の溶解度が相対的に小さい溶媒、典型的には該炭素源の溶解度が同じ温度（例えば２０〜３０℃であるような室温域）で比較したときに上記第１の溶媒の溶解度の１０分の１以下、より好ましくは１００分の１以下であるような貧溶媒）に分散させて調製された電極活物質供給材料と、を混合し、かかる混合材料にリンまたはホウ素を含む化合物を添加することを特徴とする。
かかる二つの材料を混合して生じる上記第１の溶媒と第２の溶媒とが混在する（相溶する）混合溶媒中において、上記炭素源は、第２の溶媒（貧溶媒）成分中には存在困難であり実質的には第１の溶媒成分中にのみ存在することとなる。他方、粒状電極活物質は、第１と第２の何れの溶媒においても流動、分散することができる。換言すれば、上記混合溶媒中において第１と第２の溶媒成分間を自由に行き来して分散する電極活物質粒子は、第１の溶媒成分中に存在しているときに該溶媒中に存在する炭素源と相互作用する。典型的には炭素源が電極活物質粒子の表面に付着若しくは結合する。そして、炭素源と相互作用した状態にある電極活物質粒子（典型的には炭素源が表面に付着若しくは結合した電極活物質粒子）は、第１の溶媒から第２の溶媒への移動が当該相互作用した炭素源の存在により規制される。このため、上記第１の溶媒成分と第２の溶媒成分とが混在する混合溶媒中において、分散する電極活物質粒子に効率よく炭素源を相互作用させる（付着若しくは結合させる）ことができるとともに、電極活物質粒子同士の過度な凝集が抑制される。【０００９】
さらに、ここで開示される製造方法では、上記混合材料に、上記にリンまたはホウ素を含む化合物を添加し、その添加後に得られた上記電極活物質粒子と上記炭素源との混合物を所定の条件で焼成する。
ここで開示される製造方法によると、上記混合材料にリンまたはホウ素を含む化合物を添加すると、かかる混合材料内では上記分散する電極活物質粒子と炭素源との相互作用（付着もしくは結合）が保持されつつ、かかるリンまたはホウ素の存在により上記混合材料の焼成後には導電パスとなり得る炭素原子同士の結合強度が向上した炭素被膜が電極活物質の一次粒子表面に形成され得る。
したがって、ここで開示される製造方法によると、炭素原子同士が強固に結合した炭素被膜が一次粒子の表面に良好に（すなわち、被膜の非形成部分が少ない状態で）形成されて優れたサイクル特性を実現し得る粒状電極活物質を製造することができる。【００１０】
ここで開示される製造方法の好ましい一態様では、上記リンまたはホウ素を含む化合物を上記混合材料に添加するにあたり、該化合物は少なくとも上記第１の溶媒と相溶性のある液状媒体に溶解した溶液の形態で提供される。このような溶液の形態で上記リンまたはホウ素を含む化合物が添加されることにより、かかる化合物が上記混合材料（厳密には該混合材料中の上記第１の溶媒成分）により溶解し易く、リンまたはホウ素が該混合材料中を均質に拡散し易くなる。このことにより、上記第１の溶媒成分中に存在する炭素源に満遍なく接触し、該炭素源における炭素同士の結合を補強し得る。したがって、かかる構成の製造方法によると、炭素同士の結合が強固な炭素被膜を備える粒状電極活物質を均質に製造することができる。【００１１】
ここで開示される製造方法の好ましい一態様では、上記リンを含む化合物として、少なくとも一種の無機リン酸を使用する。別の好ましい一態様では、上記ホウ素を含む化合物として、少なくとも一種の無機ホウ酸を使用する。ここで、無機リン酸とは＋５の酸化数を有するリン原子と−２の酸化数を有する酸素原子とを含むリン酸骨格を備えた無機化合物の総称をいい、オルトリン酸（Ｈ３ＰＯ４）、ピロリン酸（二リン酸ともいう。Ｈ４Ｐ２Ｏ７）、より高次の縮合リン酸（Ｈｎ＋２ＰｎＯ３ｎ＋１）、メタリン酸（ポリリン酸ともいう。（ＨＰＯ３）ｎ）は、ここでいう無機リン酸に包含されるものである。また、無機ホウ酸としては、例えばオルトホウ酸（Ｈ３ＢＯ３）、次ホウ酸（Ｈ４Ｂ２Ｏ４）、ボロン酸（Ｈ３ＢＯ２）、過ホウ酸（ＨＢＯ３）、メタホウ酸（（ＨＢＯ２）ｎ）等が挙げられる。
このような化合物を採用することにより、上記炭素源の炭素同士の結合を強固にする効果がより一層好ましく発揮されて、炭素同士の結合強度が向上した炭素被膜が形成された良質な粒状電極活物質を製造することができる。【００１２】
ここで開示される電極活物質製造方法に好適に用いられる炭素被膜で被覆される対象の粒状電極活物質の好適例としては、Ｓｉ、Ｇｅ、Ｓｎ、Ｐｂ、Ａｌ、Ｇａ、Ｉｎ、Ａｓ、Ｓｂ、Ｂｉ等を構成金属元素とする金属化合物（好ましくは金属酸化物）が挙げられる。これら金属化合物をリチウム二次電池の負極活物質として利用することにより、例えば従来の黒鉛を負極活物質とするリチウムイオン電池よりも高容量化を実現したリチウム二次電池を提供することが可能となる。【００１３】
また、ここで開示される製造方法の好ましい他の一態様では、上記電極活物質は、一般式：ＳｉＯｘ（式中のｘは０＜ｘ＜２を満足する実数）で示されるケイ素酸化物を主体に構成されている。この種のケイ素酸化物は、リチウムイオンの吸蔵および放出に関する理論容量が大きく、例えばリチウム二次電池の負極活物質として好適に使用し得る。
また、上記のケイ素酸化物あるいは他の上記した金属種の化合物（典型的には金属酸化物）からなる電極活物質は、充放電の際、リチウムイオンの吸蔵および放出に伴って膨張若しくは収縮して体積が大きく変動する。その際、上述したように二次粒子（すなわち一次粒子の凝集体）の表面のみに炭素被膜が形成されている活物質では、上記膨張と収縮に伴う応力により当該二次粒子が破砕してしまい、結果、炭素被膜が形成されていない表面を備える粒状物が生じてしまう。炭素被膜が形成されていない上記ケイ素酸化物その他の金属化合物は炭素被膜による導電パスが存在せず、電極活物質としての電池容量の向上に寄与しない。また、電池の耐久性、特にサイクル特性の劣化を招くため好ましくない。
これに対し、ここで開示される製造方法によると、一次粒子の表面に効率良く炭素原子同士が強固に結合した炭素被膜を形成することができる。このため、リチウムイオンの吸蔵および放出に伴って活物質が膨張若しくは収縮して体積が大きく変動しても、炭素被膜が形成されていない表面を備える粒状物（二次粒子の破砕物）は生じ難い。また炭素被膜の炭素間結合も切断されにくいので導電パスも良好に維持される。したがって、安定的に高容量を維持し、サイクル特性にも優れる電池の構築に資する炭素被膜付き電極活物質を提供することができる。【００１４】
また、ここで開示される電極活物質製造方法の好ましい他の一態様では、上記炭素源は水溶性化合物であり、上記第１の溶媒は水性溶媒（典型的には水）であり、上記第２の溶媒は水と相溶性のある非水溶媒（例えば水と所望の混合比で混合可能なエタノール等の極性溶媒）である。
このような組み合わせで第１の溶媒と第２の溶媒とを採用することにより、より良好に一次粒子の表面に炭素被膜が形成された粒状電極活物質を製造することができる。【００１５】
また、ここで開示される電極活物質製造方法の他の好ましい一態様では、上記リンまたはホウ素を含む化合物を添加する前に、上記混合材料を還流処理すること、をさらに包含する。
上記混合材料に対して上記リンまたはホウ素を含む化合物を添加する前に還流処理を行う（典型的には混合材料の溶媒が沸騰可能な温度域で行う）ことにより、かかる添加前に、より好適に粒状電極活物質を当該混合材料中において分散させておくことができる。このため、より効率よく、また、より均質に、電極活物質粒子の表面に炭素間の結合が強固な炭素被膜を形成することができる。【００１６】
また、本発明は、ここで開示される電極活物質（典型的にはここで開示されるいずれかの製造方法によって製造された金属化合物からなる負極活物質）を正極または負極に備えるリチウム二次電池を提供する。
ここで開示されるリチウム二次電池は、上記電極活物質を備えることによって高容量化と良好な電気伝導性を実現し得る。このため、特にハイレート充放電が要求される車両に搭載される電池として適した性能を備える。
したがって本発明によると、ここで開示されるリチウム二次電池を備えた車両が提供される。特に、該リチウム二次電池を動力源（典型的には、ハイブリッド車両または電気車両の動力源）として備える車両（例えば自動車）が提供される。
【図面の簡単な説明】
【００１７】
【図１】図１は、本発明の一実施形態に係る組電池を模式的に示す斜視図である。
【図２】図２は、捲回電極体の一例を模式的に示す正面図である。
【図３】図３は、組電池に装備される単電池の構成を模式的に示す断面図である。
【図４】図４は、リチウム二次電池を備えた車両を模式的に示す側面図である。
【図５】図５は、従来の単一の溶媒に炭素源と粒状電極活物質とを一緒に添加して混合した状態（電極活物質粒子の凝集状態）を模式的に説明する図である。
【図６】図６は、ここで開示される製造方法により得られる混合材料（第１の溶媒と第２の溶媒を混合して調製した材料）中の炭素源と粒状電極活物質の存在状態を模式的に説明する図である。
【図７】図７には、後述する実施例で得られたサンプル１〜５のそれぞれを電極活物質としてそれぞれ使用して構築した評価用セル（対極は金属リチウム）を用いたサイクル試験において、サイクル数（サイクル）とＬｉ挿入容量（ｍＡｈ／ｇ）との相関性を示す折れ線グラフが記載されている。
【図８】図８には、後述する実施例で得られたサンプル１〜５のそれぞれにおける混合材料中の炭素量（質量％）を示す棒グラフ（左の縦軸参照）と、上記各サンプルを電極活物質としてそれぞれ使用して構築した評価用セル（対極は金属リチウム）を用いたサイクル試験で得られた容量維持率（％）を示す折れ線グラフ（右の縦軸参照）とが記載されている。
【図９】図９には、後述する実施例で得られたサンプル６を電極活物質として使用して構築した評価用セル（対極は金属リチウム）を用いたサイクル試験で得られた容量維持率（％）を示す折れ線グラフが記載されている。
【発明を実施するための形態】
【００１８】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
なお、本明細書において「電極活物質」は、正極側で使用される正極活物質と負極側で使用される負極活物質を包含する用語である。ここで活物質とは、正極側または負極側において蓄電に関与する物質（化合物）をいう。すなわち、電池の充放電時において電子の放出若しくは取り込みに関与する物質をいう。
また、本明細書において「リチウム二次電池」は、電解質中のリチウムイオンが電荷の移動を担う電池をいい、いわゆるリチウムイオン電池（若しくはリチウムイオン二次電池）、リチウムポリマー電池等と呼ばれているものは、ここでいう「リチウム二次電池」に包含される典型例である。
【００１９】
ここで開示される製造方法によると、上述のとおり、炭素原子同士が強固に結合した導電性炭素被膜が表面に形成された粒状電極活物質を製造することができる。
ここで開示される製造方法は、電気伝導性の乏しい電極活物質粒子（すなわち一次粒子）の表面を効率よく炭素間結合の強固な導電性炭素被膜で被覆することができる。
かかる被覆を行う対象である粒状電極活物質としては、少なくとも上記第１の溶媒および第２の溶媒に分散可能であり、焼成により炭素源由来の導電性炭素被膜が表面に形成され得る性状の活物質であればよい。例えば、リチウム二次電池の負極活物質として好適な種々の金属化合物（例えば金属酸化物）、例えばＳｉ、Ｇｅ、Ｓｎ、Ｐｂ、Ａｌ、Ｇａ、Ｉｎ、Ａｓ、Ｓｂ、Ｂｉ等を構成金属元素とする金属化合物（好ましくは金属酸化物）が挙げられる。特に、上記式により規定されるようなケイ素酸化物を好ましく採用することができる。また、リチウム二次電池の正極活物質として使用し得る種々のリチウム遷移金属複合酸化物（例えばＬｉＣｏＯ２、ＬｉＮｉＯ２、ＬｉＭｎ２Ｏ４）を採用することができる。
例えば、一般式：ＬｉＭＡＯ４で示されるポリアニオン化合物が挙げられる。かかる式中のＭは、典型的にはＦｅ、Ｃｏ、ＮｉおよびＭｎからなる群から選択される少なくとも１種の金属元素を含む１種または２種以上の元素（典型的には１種または２種以上の金属元素）である。すなわち、Ｆｅ、Ｃｏ、ＮｉおよびＭｎからなる群から選択される少なくとも１種の金属元素を含むが他の少量含有され得るマイナー添加元素の存在を許容する（かかるマイナー添加元素は存在しなくてもよい。）。また、上記式中のＡは、典型的には、Ｐ、Ｓｉ、ＳおよびＶからなる群から選択される１種または２種以上の元素である。
【００２０】
典型的には平均粒子径（例えば光散乱法に基づくメジアン径：ｄ５０、あるいは顕微鏡観察に基づく平均粒子径）が凡そ１０ｎｍ以上１０μｍ以下（典型的には１００ｎｍ以上５μｍ以下、例えば１００ｎｍ以上１０００ｎｍ以下）程度の粒状電極活物質を好ましく使用することができる。
電極活物質の特に好適な具体例として、一般式：ＳｉＯｘで示されるケイ素酸化物が挙げられる。ここで式中のｘは典型的には０＜ｘ＜２を満足する実数であり、好ましくは０＜ｘ＜０．６程度であり得る。市販されるＳｉＯ等のケイ素酸化物からなる粉末材料を好適に使用することができる。
かかるケイ素酸化物を負極活物質として利用することにより、特に高い充放電容量を有するリチウム二次電池が得られ得る。また、この種の金属化合物からなるリチウム二次電池用負極活物質は、充放電時におけるリチウムイオンの吸蔵に伴って活物質自体が膨張し、反対にリチウムイオンの放出に伴って活物質自体が収縮する。したがって、電池の負極に存在する負極活物質構造物（すなわち一次粒子が凝集した二次粒子によって典型的には銅等の負極集電体の表面に層状に構成されている。）の構造変化が起き易く、構造変化後の負極活物質構造物にも高い電気伝導性を維持させるためには当該負極活物質構造物を構成する一次粒子の表面に充分に導電性炭素被膜を予め形成しておく必要がある。ここに開示される製造方法を実施することによって、このような性状の電極活物質の一次粒子の表面に効率よく充分な導電性炭素被膜を形成することができる。
【００２１】
また、シリカ等のケイ素酸化物の粒子は、通常の状態において、その表面にＨ基（典型的にはＳｉ−Ｏ−Ｈ、若しくはＳｉ−Ｈ）が存在する場合が多い。かかるＨ基（Ｈ原子）の存在により、例えば炭素源として水溶性化合物を用いた場合、ケイ素酸化物粒子のＨ基と、当該化合物中の電気陰性度の高い部分（例えば−ＯＨ基の部分）との間で水素結合、共有結合等が生じ、強い相互作用を生じさせることができる。このため、適当な第１の溶媒と第２の溶媒とを選択することにより、水溶性化合物等の炭素源を容易にケイ素酸化物粒子の表面に付与することができる。
【００２２】
上記ケイ素酸化物のような金属化合物からなる電極活物質粒子の表面に導電性炭素被膜を形成するための炭素源としては、電極活物質粒子とともに焼成された際に熱分解して導電性のある炭素被膜（炭素構造物）を形成可能であり、少なくとも所定の溶媒に溶解可能な性質のものを使用することができる。
例えば、水溶性有機物（特に水溶性ポリマー等の高分子化合物）であって所定の有機溶媒には溶解性が乏しい（すなわち当該有機溶媒は貧溶媒に該当する。）ような性質を有する水溶性有機物を好ましく使用することができる。
この種の有機物の好適例としてポリビニルアルコール（ＰＶＡ）のような水溶性高分子化合物（ポリマー）が挙げられる。ＰＶＡは、分子鎖中に多くのヒドロキシ基（−ＯＨ）を有しており、かかるヒドロキシ基の存在により、電極活物質粒子との相互作用（例えば、水素結合、共有結合、イオン結合等の化学的結合、あるいは吸着等の物理的結合）を起こし易く好ましい。また、大気中のような酸化条件下での熱分解により、良好な導電性を示す炭素被膜を形成することができるため好ましい。ＰＶＡの他、炭素源として使用可能な水溶性高分子化合物として、デンプン、ゼラチン、メチルセルロース、カルボキシメチルセルロース等のセルロース誘導体、ポリアクリル酸、ポリアクリルアミド、ポリエチレンオキシド、ポリエチレングリコール、ポリメタクリル酸、ポリビニルピロリドン等が挙げられる。
【００２３】
また、ここで開示される製造方法によると、上記電極活物質粒子の表面に、強固な炭素間結合を有する導電性炭素被膜を形成するために、上記電極活物質と炭素源との混合物に対してリンまたはホウ素を含む化合物が添加される。かかる化合物としては、上記炭素源供給材料（厳密には上記第１の溶媒）に溶解し得るもの、あるいは該炭素源供給材料と相溶性のある液状媒体に溶解し得るものが好ましい。例えば、上記第１の溶媒が水性溶媒である場合には、かかるリンを含む化合物としては、無機リン酸を好ましく採用することができる。好適な化合物として例えばオルトリン酸（Ｈ３ＰＯ４）、ピロリン酸（Ｈ４Ｐ２Ｏ７）、縮合リン酸（Ｈｎ＋２ＰｎＯ３ｎ＋１）、メタリン酸（（ＨＰＯ３）ｎ）が挙げられる。このような無機リン酸のうちの少なくとも一種を用いることができる。例えば、汎用性が高く入手し易いオルトリン酸が特に好適に用いられる。
また、上記ホウ素を含む化合物についても、上記リンを含む化合物と同様に、上記炭素源供給材料に溶解し得るもの、あるいは該炭素源供給材料と相溶性のある液状媒体に溶解し得るものが好ましい。例えば、上記第１の溶媒が水性溶媒である場合は、無機ホウ酸を好ましく採用することができる。好適な化合物として例えばオルトホウ酸（Ｈ３ＢＯ３）、次ホウ酸（Ｈ４Ｂ２Ｏ４）、ボロン酸（Ｈ３ＢＯ２）、過ホウ酸（ＨＢＯ３）、メタホウ酸（（ＨＢＯ２）ｎ）等が挙げられる。これらのうちの少なくとも一種を用いることが好ましい。典型的にはオルトホウ酸が特に好適に用いられ得る。
【００２４】
次に上述したような粒状電極活物質と炭素源（炭素被膜形成用材料）とを使用してここで開示される製造方法を好適に実施する態様について説明する。
先ず、ここで開示される製造方法に使用される炭素源供給材料は、所定の炭素源（１種類の炭素源のみを用いてもよく、２種類以上の炭素源を組み合わせて用いてもよい。）を溶解可能な第１の溶媒に適量を溶解させることにより調製される。第１の溶媒（すなわち炭素源供給材料を調製するための溶媒）は、便宜上第１の溶媒と記載しているが、それ自体が単独の物質（分子種）により構成されていてもよく、あるいは複数の物質（分子種）の混合媒体であってもよい。第１の溶媒は、使用する炭素源に応じて選択することができる。例えば、ＰＶＡ等の水溶性有機物を炭素源として使用する場合、当該化合物を好適に溶解し得る水性溶媒が好ましい。典型的には、水（蒸留水や脱イオン水を包含する。）を第１の溶媒として使用することができる。
【００２５】
また、炭素源供給材料（すなわち炭素源溶液）における当該炭素源の濃度は特に限定しないが、完全に溶解され得るような含有量（すなわち当該溶媒に対する飽和溶液よりも低濃度）が好ましい。特に限定しないが、例えばＰＶＡのような水溶性化合物の場合、炭素源供給材料全体を１００質量％として水溶性化合物の濃度が０．１〜２０質量％程度（例えば０．３〜１５質量％程度、好ましくは１〜１５質量％、特に好ましくは１〜１０質量％程度）であるような水溶液を炭素源供給材料として好適に使用することができる。例えば、水１リットル（Ｌ）に対して１ｇ〜１００ｇ程度（好ましくは１０ｇ〜１００ｇ程度）のＰＶＡを添加することにより調製されたＰＶＡ水溶液は、好適な炭素源供給材料の一例である。なお、炭素源供給材料の調製時には、炭素源を充分に溶解させるための種々の攪拌・混合手段を採用することができる。例えば、超音波による振動で攪拌を行ったり、マグネチックスターラーを使用することができる。
なお、本発明の目的を妨げない限りにおいて、炭素源供給材料に、上述した第１の溶媒ならびに炭素源以外の成分を含ませてもよい。例えば、付加的な成分としては、ｐＨ調整剤、界面活性剤、防腐剤、着色剤、等が挙げられる。
【００２６】
一方、ここで開示される製造方法に使用される電極活物質供給材料は、所定の粒状電極活物質を分散可能な第２の溶媒に適量を分散させることにより調製される。なお、第１の溶媒と同様、第２の溶媒についても便宜上第２の溶媒と記載しているがそれ自体が単独の物質（分子種）により構成されていてもよく、あるいは複数の物質（分子種）の混合媒体であってもよい。
第２の溶媒は、使用する粒状電極活物質が分散可能であることに加え、第１の溶媒と相溶性があり、且つ、使用する炭素源に対して貧溶媒であることが要求される。例えば、ＰＶＡ、ポリアクリル酸、ポリエチレングリコール等の水溶性有機物（典型的には水溶性ポリマー）を第１の溶媒としての水に溶解させて炭素源供給材料として使用する場合、水と相溶性があり且つ当該炭素源が溶け難い（すなわち非常に溶解度が小さい）有機溶媒を第２の溶媒として好ましく使用することができる。例えば、ＰＶＡに対して貧溶媒であるアルコール類、例えば水によく溶けるメタノール、エタノール、イソプロパノール、２−メチル−２−ブタノールのような炭素数４以下の低級アルコールを第２の溶媒として好適に使用することができる。このように、使用する炭素源をいったん決定すれば、その炭素源に対して貧溶媒であることが公知である何れかの溶媒を適宜選択すればよいことは、当業者には理解される。
【００２７】
また、電極活物質供給材料（すなわち活物質源を分散状態で含む分散液若しくは懸濁液）における当該電極活物質の濃度（含有率）は特に限定されない。例えば、ＳｉＯｘのようなケイ素酸化物あるいは上述したような他の金属の酸化物の場合、電極活物質供給材料全体を１００質量％として粒状電極活物質の含有率が０．５〜２０質量％程度（好ましくは１〜２０質量％程度、例えば１〜１５質量％程度、より好ましくは１〜１０質量％例えば５〜１０質量％程度）であるような分散液を電極活物質供給材料として好適に使用することができる。例えば、当該電極活物質供給材料に混合される炭素源供給材料における炭素源の含有率と同程度であってもよく、すなわちエタノールのような水に対する溶解度の高い低級アルコール１リットル（Ｌ）に対して１０ｇ〜１００ｇ程度（例えば５０ｇ〜９０ｇ）のケイ素酸化物を添加することにより調製された分散液（または懸濁液）は、好適な電極活物質供給材料の一例である。
なお、本発明の目的を妨げない限りにおいて、電極活物質供給材料に、上述した第２の溶媒ならびに粒状電極活物質以外の成分を含ませてもよい。例えば、付加的な成分としては、典型的にはカーボンブラック等の炭素材からなる導電補助材、分散剤、ｐＨ調整剤、界面活性剤、防腐剤、着色剤、等が挙げられる。例えば、ＳｉＯｘのようなケイ素酸化物あるいは上述したような他の金属化合物（酸化物等）からなる電極活物質全量の１〜２０質量％に相当する量の導電補助材（例えばカーボンブラックのような微粒状の導電性炭素材）を添加することが好ましい。
【００２８】
ここで開示される製造方法では、上記のようにして調製した炭素源供給材料と、電極活物質供給材料とを所定の割合で混合して混合材料を調製する。このとき、第２の溶媒（電極活物質供給材料由来）は、炭素源供給材料に含まれる炭素源に対して貧溶媒であるので、当該炭素源（典型的には有機物）は第２の溶媒（貧溶媒）成分中には存在困難であり実質的には第１の溶媒成分中にのみ存在することとなる。他方、粒状電極活物質は、第１と第２の何れの溶媒においても流動可能である。このため、混合溶媒中において第１と第２の溶媒成分間を自由に行き来して分散する電極活物質粒子は、第１の溶媒成分中に存在しているときに該溶媒中に存在する炭素源と相互作用する。例えば、炭素源が極性基を有する化合物（例えばヒドロキシ基を分子鎖中に多数有するＰＶＡ）であり、且つ、粒状電極活物質が表面に極性基（例えばＳｉＯの表面にある水素原子）を備えている場合、かかるヒドロキシ基の存在により、電極活物質粒子との相互作用（例えば、水素結合、共有結合、イオン結合等の化学的結合、あるいは吸着等の物理的結合）を起こし易くなり好ましい。
【００２９】
図５は、従来の単一の溶媒（例えば水）に炭素源（例えばＰＶＡ）１０２と粒状電極活物質（例えばケイ素酸化物）１０４とを一緒に添加し混合した状態を説明する模式図である。この図に示すように、単独の溶媒（すなわち炭素源に対する良溶媒）を用いると該溶媒中の電極活物質粒子からなる過度な凝集を起こしがちであり、上述した理由により好ましくない。その一方、図６に示すように、第１の溶媒と第２の溶媒とを用いて炭素源供給材料と電極活物質供給材料とを適量ずつ混合する方法によると、炭素源１０２は実質的に第１の溶媒成分中にのみ存在するため、当該炭素源１０２の混合材料中における存在分布に応じて粒状電極活物質１０４の存在分布も規制され、図５に示すような凝集が抑制されて電極活物質（一次粒子）１０４の好適な分散状態を実現することができる。
【００３０】
炭素源供給材料と電極活物質供給材料の混合質量比率は、これら供給材料中における炭素源の濃度および／または活物質粒子の含有率によっても異なり得るため特に限定されない。
一つの目安として、電極活物質の表面に充分量の炭素源が付与されるように両供給材料を混合することが好ましい。例えば、１質量部の粒状電極活物質（例えばケイ素酸化物）に対して０．０５〜１５質量部程度の炭素源（例えばＰＶＡ）が混合されるように、炭素源供給材料と電極活物質供給材料との混合割合を調整することが適当である。１質量部の粒状電極活物質（例えばケイ素酸化物）に対して０．１〜１０質量部程度（例えば０．５〜５質量部程度或いは１〜５質量部程度）の炭素源（例えばＰＶＡ）が混合されるようにして上記炭素源供給材料と電極活物質供給材料とを混合して混合材料を調製することが好ましい。このような混合比率で炭素源と粒状電極活物質とを混合することにより、電極活物質の表面に適当量の炭素源を付与することができる。
【００３１】
また、他の一つの目安として、粒状電極活物質が過度に凝集しないように両供給材料を混合することが好ましい。かかる観点からは、炭素源の貧溶媒である第２の溶媒（例えばＳｉＯｘ等の電極活物質粒子を分散可能なエタノールその他の低級アルコールのような極性有機溶媒）の混合体積比率を第１の溶媒（例えばＰＶＡ等の炭素源を溶解可能な水）の混合体積比率とほぼ同じにする、即ちほぼ均等量を混合することが望ましい。例えば、第１の溶媒と第２の溶媒との混合体積比率（第１の溶媒：第２の溶媒）が１：３〜３：１であることが適当であり、１：２〜２：１であることが好ましく、１：１．５〜１．５：１であることがより好ましく、ほぼ１：１に混合することが特に好ましい。
このように、第１の溶媒と第２の溶媒との混合体積比率を設定することによって、電極活物質粒子相互の凝集を低減し、比較的小粒径の電極活物質二次粒子（会合体）を形成することができる。このことは、換言すれば、第１の溶媒と第２の溶媒との混合体積比率を調整することによって、焼成後に得られる炭素被膜付き電極活物質粒子（一次粒子の凝集体、すなわち二次粒子）の粒径やサイズを調整することができる。
【００３２】
また、ここで開示される製造方法の好適な一態様では、上記混合材料中の粒状電極活物質（図５に示すような電極活物質１０４）の分散状態をより改善すべく、上記二つの供給材料を混合した後、得られた混合材料にリンまたはホウ素を含む化合物を添加する前に、該混合材料の溶媒（すなわち第１の溶媒と第２の溶媒との混合媒体）が沸騰する温度域まで該混合材料を加熱して還流処理を行う。
例えば、第１の溶媒が水であり、第２の溶媒が水と相溶性のある非水溶媒であるエタノール（または他の低級アルコール）である場合、該水とエタノールの共沸温度である約７３℃を上回る温度域（典型的には８０〜１００℃、例えば９０±５℃程度）で適当時間、典型的には１時間〜２４時間程度（例えば８時間〜１２時間）の還流処理を行うことが好ましい。なお、還流処理自体は、従来技術であり、本発明の実施において特別な処理を必要としないため、これ以上の詳細な説明は省略する。
【００３３】
ここで開示される製造方法では、上記電極活物質粒子の表面に、炭素原子同士が強固に結合してなる導電性炭素被膜を形成するために、上記還流処理の後、後述する焼成処理の前に、上記混合材料（電極活物質と炭素源との混合物）に対して、上述したようなリンまたはホウ素を含む化合物を添加する。かかる化合物の添加量としては、上記混合材料中に完全に溶解され得るような添加量であってリンまたはホウ素が上記混合材料中の炭素源と十分に接触し得る程度の添加量であることが好ましい。特に限定しないが、上記添加されるリンまたはホウ素を含む化合物の添加量は、例えば、添加される混合材料に含まれている炭素源（例えばＰＶＡ）の質量を１００質量部とすると、１〜５０質量部程度が適当であり、好ましくは１〜３０質量部であり、より好ましくは５〜３０質量部である。
【００３４】
また、ここで開示される製造方法の好適な一態様では、上記リンまたはホウ素を含む化合物を上記混合材料に添加する際には、当該化合物は少なくとも上記第１の溶媒と相溶性のある液状媒体に溶解した溶液の形態で提供される。かかる化合物を溶液の形態で添加すると、該化合物は固体（例えば粉末や所定の大きさの塊）の状態で添加するよりも、上記混合材料に溶解し易くなるとともに、該化合物に含まれるリンまたはホウ素が該混合材料中を均質になるようにより拡散し易くなる。このため、かかるリンまたはホウ素が、上記混合材料に存在する炭素源（厳密には上記第１の溶媒成分中に溶解している炭素源）に満遍なく接触することができる。かかる炭素源に接触したリンまたはホウ素は、該炭素源（例えばＰＶＡ）に作用し（例えば、該炭素源の分子内に、例えば二重結合や橋かけ（架橋）結合に類似の結合等、種々の結合を新たに形成し得るような効果が奏され得ること等により）、結果、上記混合材料の焼成後には、炭素間の結合強度が満遍なく一様に向上した炭素被膜を電極活物質粒子の表面に形成することができる。
【００３５】
上記リンまたはホウ素を含む化合物を溶解させる液状媒体としては、上述のように上記第１の溶媒と相溶性のあるものであれば特に制限なく用いることができるが、かかるリンまたはホウ素を含む化合物が無機リン酸または無機ホウ酸である場合には、水性溶媒（典型的には水）を好ましく用いることができる。また、上記リンまたはホウ素を含む化合物の濃度については、特に制限されないが、該化合物を添加後の混合材料を乾燥させて溶媒を除去し、さらに焼成することを考慮すれば、上記液状媒体の添加量を軽減させるために高濃度溶液を用いることが好ましい。例えば８０質量％以上の濃度が適当であり、好ましくは９０質量％以上である。ここで、例えばリンを含む化合物としてオルトリン酸を用いる場合には、例えば８５質量％以上の水溶液を好ましく用いることができる。かかる濃度のオルトリン酸の水溶液としては、オルトリン酸の結晶を水（イオン交換水や純水）に溶かして調製してもよいし、あるいは市販品（例えばシグマアルドリッチジャパン株式会社で入手できる。）を使用してもよい。
【００３６】
ここで開示される製造方法の一態様では、上記リンまたはホウ素を含む化合物を（例えば、当該化合物を所定の液状媒体に溶解させた溶液の形態で）上記混合材料に添加した後、該混合材料に含まれている溶媒（すなわち主として第１の溶媒と第２の溶媒との混合溶媒、上記リンまたはホウ素を含む化合物が溶液として添加される場合には、該化合物を溶解させる液状媒体をも含む。）を蒸発させる。かかる蒸発は、一般的な方法、例えばロータリーエバポレーターを用いて行うことができる。このようにして、上記電極活物質粒子と炭素源とからなる集合体を上記溶媒が除去された状態で回収することができる。
【００３７】
ここで、電極活物質粒子の過度の凝集をより確実に抑制し、さらには粒径の小さい電極活物質粒子と炭素源との複合（会合）体（すなわち炭素被膜付きの電極活物質からなる二次粒子を形成するベースとなるもの）を得るために、上記第２の溶媒とは異なる溶媒であって粒状電極活物質が分散可能で且つ炭素源に対して貧溶媒である第３の溶媒に、上記リンまたはホウ素を含む化合物が添加された後の混合材料を添加する（典型的には第３の溶媒に該混合材料を滴下する。）ことを採用してもよい。かかる場合には、炭素源と粒状電極活物質とにより構成される比較的小サイズの複合体を形成することができる。また、かかる複合体の回収については、第３の溶媒を蒸発させることにより行うことができる。第３の溶媒は、その沸点が少なくとも第１の溶媒よりも高い（典型的には第２の溶媒よりも高い）ことが好ましい。このような沸点を有する第３の溶媒を用いると、その蒸発過程において、当該第３の溶媒よりも先に第１の溶媒が消失し得るので、上記炭素源が第１の溶媒に再溶解することがなく、延いては上記会合体の崩壊や粒状電極活物質の再凝集を防止することができる。
第３の溶媒としては、上記の条件を具備する限りにおいて種々の溶媒を使用することができるが、例えば上記第１の溶媒が水性溶媒（典型的には水）であって、前記炭素源が水溶性化合物（例えばＰＶＡ）である場合、上記第３の溶媒（貧溶媒）としては、該水性溶媒と相溶性があり且つ水溶性化合物の溶解が困難な有機溶媒が好ましい。例えば、該水溶性化合物の溶解が困難な非プロトン性の極性溶媒（例えばアセトン、アセトニトリル）が好ましく使用される。
【００３８】
ここで開示される製造方法によると、上記のように回収された混合材料（すなわち、上記リンまたはホウ素を含む化合物の添加後に蒸発により溶媒を除去した混合材料（電極活物質粒子と炭素源とからなる複合体）、あるいは上記リンまたはホウ素を含む化合物の添加後に上記第３の溶媒に添加した場合には、蒸発により該第３の溶媒を除去した混合材料を意味する。以下同じ。）に含まれる電極活物質と炭素源とが相互作用して構成された混合物、典型的には炭素源が電極活物質粒子の表面に付着若しくは結合して構成された混合物を焼成する。このことにより、当該炭素源（典型的にはＰＶＡ等の有機物）由来の炭素被膜であって上記リンまたはホウ素の作用により炭素間の結合強度が向上して良好な導電パスを有する導電性炭素被膜を、該電極活物質粒子の表面に形成することができる。
【００３９】
焼成条件は、使用する炭素源を熱分解可能であり且つ当該熱分解物で粒状電極活物質の表面を被覆できる条件であれば特に制限はない。上記一般式：ＳｉＯｘで示されるケイ素酸化物のような金属酸化物を電極活物質（この場合は負極活物質）とする場合は、好ましくは、アルゴンガス、窒素ガスのような不活性ガス雰囲気中で焼成することが当該焼成処理により電極活物質の構造や組成に影響を与えないという観点から好ましい。また、焼成温度は、使用する炭素源を熱分解可能であればよいが、典型的には８００℃以上（例えば８００〜１２００℃、例えば９００〜１０００℃）で概ね３〜１２時間程度（例えば５〜８時間）の焼成を行う。これにより、粒状電極活物質（一次粒子）の表面に炭素被膜を好適に形成することができる。なお、好ましくは、被焼成物を上記最高温度域まで昇温する前に適当時間（典型的には１２時間以下、例えば１〜６時間程度）の仮焼成を行う。仮焼成の温度域は特に限定しないが、典型的には１００〜６００℃、例えば２００〜３００℃の温度域で行うことが好ましい。このような仮焼成を行うことにより、例えば炭素源の過剰な反応性基（例えばＰＶＡのヒドロキシ基）を消失させておくことができる。また、良好な焼結体を得ることができる。
【００４０】
ここで開示される製造方法によって製造された粒状の炭素被膜付き電極活物質は、従来の電極活物質と同様に電池の正極若しくは負極の活物質として好適に使用することができる。そして、かかる電極活物質を使用する以外は、従来と同様の材料とプロセスを採用して種々のタイプの二次電池を構築することができる。例えば、ここで開示される製造方法によって製造された炭素被膜付きの上記一般式：ＳｉＯｘで示されるケイ素酸化物のような金属酸化物を負極活物質として採用してリチウム二次電池を構築することができる。
【００４１】
以下、ここで開示される製造方法により製造される上記一般式：ＳｉＯｘで示されるケイ素酸化物からなる負極活物質を備えるリチウム二次電池の一実施形態を説明するが、ここで開示される電極活物質の使用形態をこれに限定する意図ではない。
【００４２】
本実施形態に係るリチウム二次電池は、上記炭素被膜付き粒状電極活物質を負極活物質として用いることによって特徴付けられる。したがって、本発明の目的を実現し得る限り、他の電池構成材料や部材等の内容、材質あるいは組成は特に制限されず、従来のリチウム二次電池と同様のものを用いることができる。
【００４３】
負極としては、ここで開示される製造方法により得られた粒状負極活物質（ＳｉＯｘ）を、バインダ（結着材）および必要に応じて使用される導電補助材等とともに負極合材として負極集電体上に付着させて負極活物質層（負極合材層ともいう。）を形成した形態のものを好ましく使用し得る。
負極集電体としては、銅、ニッケル、チタン、ステンレス鋼等を主体とする棒状体、板状体、箔状体、網状体等を用いることができる。バインダとしては、ポリフッ化ビニリデン（ＰＶＤＦ）、ポリテトラフルオロエチレン（ＰＴＦＥ）、カルボキシメチルセルロース（ＣＭＣ）、スチレンブタジエンゴム（ＳＢＲ）等が例示される。導電補助材としては、従来と同様のカーボンブラック等の炭素材を好ましく使用することができる。
【００４４】
ここで使用する粒状負極活物質（一次粒子）は、ここで開示される製造方法により得られたものであるため、その表面は炭素被膜によって充分に被覆されており導電性に優れる。このため、負極活物質層に導電補助材を含有させないかあるいは従来よりも導電補助材の含有率を低減させることができる。限定するものではないが、使用する負極活物質１００質量部に対する導電補助材の使用量は、例えば凡そ１〜３０質量部（好ましくは凡そ２〜２０質量部、例えば５〜１０質量部程度）とすることができる。上述した電極活物質供給材料中に導電補助材を予め含有させておいてもよい。
【００４５】
そして、上記粒状負極活物質および必要に応じて導電補助材を含む粉末状材料を適当なバインダ（結着材）とともに適当な分散媒体（例えばＮ−メチルピロリドン：ＮＭＰのような有機溶媒あるいは水のような水性溶媒）に分散させて混練することによって、ペースト状の負極合材（以下、「負極合材ペースト」という。）を調製する。この負極合材ペーストを負極集電体上に適当量塗布し、さらに乾燥ならびにプレスすることによってリチウム二次電池用負極を作製することができる。
【００４６】
一方、正極としては、Ｌｉを可逆的に吸蔵および放出可能な活物質をバインダおよび必要に応じて使用される導電材等とともに正極合材として集電体に付着させた形態のものを好ましく使用し得る。
正極集電体としては、アルミニウム、ニッケル、チタン、ステンレス鋼等を主体とする棒状体、板状体、箔状体、網状体等を用いることができる。正極活物質としては、一般的なリチウム二次電池の正極に用いられ得る層状構造のリチウム遷移金属複合酸化物、スピネル構造のリチウム遷移金属複合酸化物、オリビン構造を有するポリアニオン化合物、等を好ましく用いることができる。かかる活物質の代表例として、コバルト酸リチウム（ＬｉＣｏＯ２）、ニッケル酸リチウム（ＬｉＮｉＯ２）、マンガン酸リチウム（ＬｉＭｎ２Ｏ４）等のリチウム遷移金属酸化物やが挙げられる。また、以下の一般式：
ＬｉＭＡＯ４ 
で示される化合物が挙げられる。かかる式中のＭは、Ｆｅ、Ｃｏ、ＮｉおよびＭｎからなる群から選択される少なくとも１種の金属元素を含む１種または２種以上の元素（典型的には１種または２種以上の金属元素）である。すなわち、Ｆｅ、Ｃｏ、ＮｉおよびＭｎからなる群から選択される少なくとも１種の金属元素を含むが他の少量含有され得るマイナー添加元素の存在を許容する（かかるマイナー添加元素は存在しなくてもよい。）。また、上記式中のＡは、Ｐ、Ｓｉ、ＳおよびＶからなる群から選択される１種または２種以上の元素であることが好ましい。具体例としてＬｉＦｅＰＯ４、ＬｉＦｅＳｉＯ４、ＬｉＣｏＰＯ４、ＬｉＣｏＳｉＯ４、ＬｉＦｅ０．５Ｃｏ０．５ＰＯ４、ＬｉＦｅ０．５Ｃｏ０．５ＳｉＯ４、ＬｉＭｎＰＯ４、ＬｉＭｎＳｉＯ４、ＬｉＮｉＰＯ４、ＬｉＮｉＳｉＯ４が特に好ましいポリアニオン型化合物として挙げられる。
【００４７】
バインダとしては、負極側と同様のもの等を使用することができる。導電材としては、カーボンブラック（例えばアセチレンブラック）、グラファイト粉末等の炭素材、あるいはニッケル粉末等の導電性金属粉末が例示される。特に限定するものではないが、正極活物質１００質量部に対する導電材の使用量は、例えば１〜２０質量部（好ましくは５〜１５質量部）とすることができる。また、正極活物質１００質量部に対するバインダの使用量は、例えば０．５〜１０質量部とすることができる。
そして、負極側と同様、上記したような正極活物質および導電補助材を含む粉末状材料を適当なバインダとともに適当な分散媒体に分散させて混練することによって、ペースト状の正極合材（以下、「正極合材ペースト」という。）を調製する。この正極合材ペーストを正極集電体上に適当量塗布し、さらに乾燥ならびにプレスすることによってリチウム二次電池用正極を作製することができる。
【００４８】
正極と負極との間に介在される電解質としては、非水溶媒と該溶媒に溶解可能なリチウム塩とを含む液状電解質が好ましく用いられる。かかる液状電解質にポリマーが添加された固体状（ゲル状）の電解質であってもよい。上記非水溶媒としては、カーボネート類、エステル類、エーテル類、ニトリル類、スルホン類、ラクトン類等の非プロトン性溶媒を用いることができる。例えば、エチレンカーボネート（ＥＣ）、プロピレンカーボネート（ＰＣ）、ジエチルカーボネート（ＤＥＣ）、ジメチルカーボネート（ＤＭＣ）、エチルメチルカーボネート（ＥＭＣ）、１，２−ジメトキシエタン、１，２−ジエトキシエタン、テトラヒドロフラン、２−メチルテトラヒドロフラン、ジオキサン、１，３−ジオキソラン、ジエチレングリコールジメチルエーテル、エチレングリコールジメチルエーテル、アセトニトリル、プロピオニトリル、ニトロメタン、Ｎ，Ｎ−ジメチルホルムアミド、ジメチルスルホキシド、スルホラン、γ−ブチロラクトン等の、一般にリチウムイオン電池の電解質に使用し得るものとして知られている非水溶媒から選択される一種または二種以上を用いることができる。
【００４９】
リチウム塩としては、ＬｉＰＦ６，ＬｉＢＦ４，ＬｉＮ（ＳＯ２ＣＦ３）２，ＬｉＮ（ＳＯ２Ｃ２Ｆ５）２，ＬｉＣＦ３ＳＯ３，ＬｉＣ４Ｆ９ＳＯ３，ＬｉＣ（ＳＯ２ＣＦ３）３，ＬｉＣｌＯ４等の、リチウムイオン電池の電解液において支持電解質として機能し得ることが知られている各種のリチウム塩から選択される一種または二種以上を用いることができる。リチウム塩の濃度は特に制限されず、例えば従来のリチウムイオン電池で使用される電解質と同様とすることができる。通常は、支持電解質（リチウム塩）を凡そ０．１ｍｏｌ／Ｌ〜５ｍｏｌ／Ｌ（例えば凡そ０．８ｍｏｌ／Ｌ〜１．５ｍｏｌ／Ｌ）程度の濃度で含有する非水電解質を好ましく使用することができる。
【００５０】
上記正極および負極を電解質とともに適当な容器（金属または樹脂製の筐体、ラミネートフィルムからなる袋体等）に収容してリチウム二次電池が構築される。ここに開示されるリチウム二次電池の代表的な構成では、正極と負極との間にセパレータが介在される。セパレータとしては、一般的なリチウム二次電池に用いられるセパレータと同様のものを用いることができ、特に限定されない。例えば、ポリエチレン（ＰＥ）、ポリプロピレン（ＰＰ）、ポリエステル、セルロース、ポリアミド等の樹脂からなる多孔質シート、不織布等を用いることができる。なお、固体状の電解質を用いたリチウム二次電池では、該電解質がセパレータを兼ねる構成としてもよい。リチウム二次電池の形状（容器の外形）は特に限定されず、例えば、円筒型、角型、コイン型等の形状であり得る。
【００５１】
以下、捲回電極体を備えるリチウム二次電池と該電池を構成パーツ（単電池）として構築される車載用の組電池（バッテリーパック）を例にして、ここで開示される製造方法により製造された負極活物質を使用したリチウム二次電池のより具体的な態様を説明するが、本発明をかかる実施態様に限定することを意図したものではない。
なお、以下の図面において、同じ作用を奏する部材・部位には同じ符号を付し、重複する説明は省略または簡略化することがある。また、各図における寸法関係（長さ、幅、厚み等）は実際の寸法関係を反映するものではない。
【００５２】
図１に示すように、本実施形態に係る組電池１０の構成要素として用いられる単電池１２は、従来の組電池に装備される単電池と同様、典型的には所定の電池構成材料（正負極それぞれの活物質、正負極それぞれの集電体、セパレータ等）を具備する電極体と、該電極体および適当な電解質を収容する容器とを備える。
ここで開示される組電池１０は、所定数（典型的には１０個以上、好ましくは１０〜３０個程度、例えば２０個）の同形状の単電池１２を備える。単電池１２は、後述する扁平形状の捲回電極体を収容し得る形状（本実施形態では扁平な箱形）の容器１４を備える。単電池１２の各部のサイズ（例えば、積層方向の厚み等の外形形状）は、使用する容器１４の製造時における寸法誤差等によりばらつき得る。
容器１４には、捲回電極体の正極と電気的に接続する正極端子１５および該電極体の負極と電気的に接続する負極端子１６が設けられている。図示するように、隣接する単電池１２間において一方の正極端子１５と他方の負極端子１６とが接続具１７によって電気的に接続される。このように各単電池１２を直列に接続することにより、所望する電圧の組電池１０が構築される。
なお、容器１４には、容器内部で発生したガス抜きのための安全弁１３等が従来の単電池容器と同様に設けられ得る。かかる容器１４の構成自体は本発明を特徴付けるものではないため、詳細な説明は省略する。
【００５３】
容器１４の材質は、従来の単電池で使用されるものと同じであればよく特に制限はない。例えば、金属（例えばアルミニウム、スチール等）製の容器、合成樹脂（例えばポリプロピレン等のポリオレフィン系樹脂、ポリエチレンテレフタレート、ポリテトラフルオロエチレン、ポリアミド系樹脂等の高融点樹脂等）製の容器等を好ましく用いることができる。本実施形態に係る容器１４は例えばアルミニウム製である。
図２および図３に示すように、単電池１２は、通常のリチウムイオン電池の捲回電極体と同様、シート状正極３２（以下「正極シート３２」ともいう。）とシート状負極３４（以下「負極シート３４」ともいう。）とを計二枚のシート状セパレータ３６（以下「セパレータシート３６」ともいう。）とともに積層し、さらに当該正極シート３２と負極シート３４とをややずらしつつ捲回し、次いで得られた捲回体を側面方向から押しつぶして拉げさせることによって作製される扁平形状の捲回電極体３０を備える。
【００５４】
図２および図３に示すように、かかる捲回電極体３０の捲回方向に対する横方向において、上記のとおりにややずらしつつ捲回された結果として、正極シート３２および負極シート３４の端の一部がそれぞれ捲回コア部分３１（すなわち正極シート３２の正極活物質層形成部分と負極シート３４の負極活物質層形成部分とセパレータシート３６とが密に捲回された部分）から外方にはみ出ている。かかる正極側はみ出し部分（すなわち正極活物質層の非形成部分）３２Ａおよび負極側はみ出し部分（すなわち負極活物質層の非形成部分）３４Ａには、正極リード端子３２Ｂおよび負極リード端子３４Ｂが付設されており、それらのリード端子３２Ｂ，３４Ｂがそれぞれ上述の正極端子１５および負極端子１６と電気的に接続される。
【００５５】
上記構成の捲回電極体３０を構成する材料および部材自体は、負極活物質としてここで開示される製造方法で得られた炭素被膜付き負極活物質（例えば上記一般式のＳｉＯｘ）を採用する以外、従来のリチウムイオン電池の電極体と同様でよく、特に制限はない。
正極シート３２は長尺状の正極集電体（例えば長尺状アルミニウム箔）の上にリチウム二次電池用正極活物質層が付与されて形成される。本実施形態では、捲回電極体３０を備えるリチウム二次電池（単電池）１２に好ましく使用され得る形状であるシート状正極集電体が用いられている。例えば、長さ２ｍ〜４ｍ（例えば２．７ｍ）、幅８ｃｍ〜１２ｃｍ（例えば１０ｃｍ）、厚み５μｍ〜３０μｍ（例えば１０μｍ〜２０μｍ）程度のアルミニウム箔を集電体として使用し、予め調製された正極合材ペーストを当該集電体表面に塗布することにより、正極活物質層を形成する。そして、グラビアコーター、スリットコーター、ダイコーター、コンマコーター等の適当な塗付装置を使用することにより、正極集電体の表面に上記ペーストを好適に塗付することができる。
【００５６】
上記ペーストを塗布した後、該ペーストに含まれる溶媒（典型的には水）を乾燥させ、圧縮（プレス）することにより正極活物質層を形成する。圧縮方法としては、従来公知のロールプレス法、平板プレス法等の圧縮方法を採用することができる。正極活物質層の層厚を調整するにあたり、膜厚測定器で該厚みを測定し、プレス圧を調整して所望の厚みになるまで複数回圧縮してもよい。
【００５７】
一方、負極シート３４は長尺状の負極集電体の上にリチウム二次電池用負極活物質層が付与されて形成され得る。負極集電体としては、導電性の良好な金属からなる導電性部材、例えば銅を用いることができる。本実施形態では、捲回電極体３０を備えるリチウム二次電池（単電池）１２に好ましく使用され得る形状であるシート状負極集電体が用いられている。例えば、長さ２ｍ〜４ｍ（例えば２．９ｍ）、幅８ｃｍ〜１２ｃｍ（例えば１０ｃｍ）、厚み５μｍ〜３０μｍ（例えば１０μｍ〜２０μｍ）程度の銅箔を負極集電体として使用し、その表面に負極活物質と結着材等とを適当な溶媒（水、有機溶媒およびこれらの混合溶媒）に添加し分散または溶解させて調製した負極合材ペースト（例えば負極活物質８０〜９０質量％、導電補助材３〜１５質量％、バインダ３〜１０質量％）が塗付され、溶媒を乾燥させて圧縮することにより好ましく作製され得る。
【００５８】
また、正負極シート３２，３４間に使用される好適なセパレータシート３６としては多孔質ポリオレフィン樹脂で構成されたものが例示される。例えば、長さ２ｍ〜４ｍ（例えば３．１ｍ）、幅８ｃｍ〜１２ｃｍ（例えば１１ｃｍ）、厚み５μｍ〜３０μｍ（例えば２５μｍ）程度の合成樹脂製（例えばポリエチレン等のポリオレフィン製）の多孔質セパレータシートを好適に使用し得る。
なお、電解質として固体電解質若しくはゲル状電解質を使用するリチウム二次電池（いわゆるリチウムイオンポリマー電池）の場合には、セパレータが不要な場合（すなわちこの場合には電解質自体がセパレータとしても機能し得る。）があり得る。
【００５９】
得られた扁平形状の捲回電極体３０を、図３に示すように捲回軸が横倒しになるようにして容器１４内に収容するとともに、適当な支持塩（例えばＬｉＰＦ６等のリチウム塩）を適当量（例えば濃度１Ｍ）含むジエチルカーボネート（ＤＥＣ）とエチレンカーボネート（ＥＣ）との混合溶媒（例えば体積比でＤＥＣ：ＥＣが１：９〜９：１の範囲内であり得る。）のような非水電解質（電解液）を注入して封止することによって単電池１２が構築される。
【００６０】
図１に示すように、上記のようにして構築した同形状の複数の単電池１２は、それぞれの正極端子１５および負極端子１６が交互に配置されるように一つづつ反転させつつ、容器１４の幅広な面（すなわち容器１４内に収容される後述する捲回電極体３０の扁平面に対応する面）が対向する方向に配列されている。当該配列する単電池１２間ならびに単電池配列方向（積層方向）の両アウトサイドには、所定形状の冷却板１１が容器１４の幅広面に密接した状態で配置されている。この冷却板１１は、使用時に各単電池内で発生する熱を効率よく放散させるための放熱部材として機能するものであって、好ましくは単電池１２間に冷却用流体（典型的には空気）を導入可能なフレーム形状を有する。あるいは熱伝導性の良い金属製もしくは軽量で硬質なポリプロピレンその他の合成樹脂製の冷却板１１が好適である。
【００６１】
上記配列させた単電池１２および冷却板１１（以下、これらを総称して「単電池群」ともいう。）の両アウトサイドに配置された冷却板１１のさらに外側には、一対のエンドプレート１８，１９が配置されている。また、上記単電池群の一方（図２の右端）のアウトサイドに配置された冷却板１１とエンドプレート１８との間には、長さ調整手段としてのシート状スペーサ部材４０を一枚または複数枚挟み込んでいてもよい。なお、スペーサ部材４０の構成材質は特に限定されず、後述する厚み調整機能を発揮し得るものであれば種々の材料（金属材料、樹脂材料、セラミック材料等）を使用可能である。衝撃に対する耐久性等の観点から金属材料または樹脂材料の使用が好ましく、例えば軽量なポリオレフィン樹脂性のスペーサ部材４０を好ましく使用することができる。
【００６２】
そして、このように単電池１２の積層方向に配列された単電池群、スペーサ部材４０およびエンドプレート１８，１９の全体が、両エンドプレート１８，１９を架橋するように取り付けられた締め付け用の拘束バンド２１によって、該積層方向に所定の拘束圧Ｐで拘束されている。より詳しくは、図１に示すように、拘束バンド２１の端部をビス２２によりエンドプレート１８に締め付け且つ固定することによって、単電池群がその配列方向に所定の拘束圧Ｐ（例えば容器１４の壁面が受ける面圧が０．１ＭＰａ〜１０ＭＰａ程度）が加わるように拘束されている。かかる拘束圧Ｐで拘束された組電池１０では、各単電池１２の容器１４の内部の捲回電極体３０にも拘束圧がかかり、容器１４内で発生したガスが、捲回電極体３０内部（例えば正極シート３２と負極シート３４との間）に貯留して電池性能が低下することを防止することができる。
【００６３】
以下、具体的ないくつかの実施例として、ここで開示される製造方法によって製造された粒状負極活物質（ケイ素酸化物）を備える負極を使用してリチウム二次電池（サンプル電池）を構築し、その性能評価を行った。
【００６４】
＜サンプル１の調製＞
炭素源としてのポリビニルアルコール（ＰＶＡ）１２ｇを第１の溶媒としての純水１５０ｍＬに添加し、超音波をかけながらスターラーを用いて１時間攪拌し、炭素源供給材料を調製した。
また、市販の一酸化ケイ素粉末（ＳｉＯ：シグマ・アルドリッチ社製品）とカーボンブラック（ＣＢ）粉末を、質量比でＳｉＯ：ＣＢ＝１０：１となるように遊星ボールミルに入れ、２５０ｒｐｍで３時間の粉砕・混合処理を行った。
上記ボールミル処理により平均粒子径（光散乱法に基づくメジアン径：ｄ５０）が約４００ｎｍである一酸化ケイ素を含む粉末材料を、一酸化ケイ素質量が１２ｇとなる量を秤量し、１５０ｍＬのエタノールに添加した。そして、超音波をかけながらスターラーを用いて１時間攪拌し、一酸化ケイ素が分散した状態の電極活物質供給材料を調製した。
次に、上記調製した電極活物質供給材料（第２の溶媒：エタノール）を、超音波をかけながらスターラーで攪拌しつつ上記調製した炭素源供給材料（第１の溶媒：純水）に添加した。
このようにして得られた混合材料、すなわち１２ｇのＳｉＯと１２ｇのＰＶＡと１．２ｇのＣＢを含み、純水１５０ｍＬとエタノール１５０ｍＬとの混合溶媒（体積比で水：エタノール＝１：１）からなる混合材料について９０℃で１２時間の還流処理を行った。
【００６５】
上記還流処理後の混合材料のうちの１００ｍＬを取り分けた。次いで、市販のオルトリン酸（Ｈ３ＰＯ４）水溶液（濃度８５質量％：シグマ・アルドリッチ社製品）を用意し、上記混合材料１００ｍＬに含まれるＰＶＡの質量（すなわち４ｇ）の１質量％に相当する質量のＨ３ＰＯ４が含まれるように上記Ｈ３ＰＯ４水溶液を秤量し、これを上記混合材料中に添加した。その後、この混合物（上記Ｈ３ＰＯ４水溶液添加後の混合材料）を８５℃まで加熱し、溶媒を蒸発させて残渣を得た。この残渣をサンプル１とした。
【００６６】
＜サンプル２の調製＞
上記サンプル１の調製方法において、ＰＶＡの質量の１質量％に相当するＨ３ＰＯ４を含むＨ３ＰＯ４水溶液を添加する代わりに、ＰＶＡの質量の５質量％に相当するＨ３ＰＯ４を含むように秤量されたＨ３ＰＯ４水溶液を添加した。このプロセス以外は、上記サンプル１の調製方法と同様にしてサンプル２を調製した。
＜サンプル３の調製＞
上記サンプル１の調製方法において、ＰＶＡの質量の１質量％に相当するＨ３ＰＯ４を含むＨ３ＰＯ４水溶液を添加する代わりに、ＰＶＡの質量の１０質量％に相当するＨ３ＰＯ４を含むように秤量されたＨ３ＰＯ４水溶液を添加した。このプロセス以外は、上記サンプル１の調製方法と同様にしてサンプル３を調製した。
＜サンプル４の調製＞
上記サンプル１の調製方法において、ＰＶＡの質量の１質量％に相当するＨ３ＰＯ４を含むＨ３ＰＯ４水溶液を添加する代わりに、ＰＶＡの質量の２０質量％に相当するＨ３ＰＯ４を含むように秤量されたＨ３ＰＯ４水溶液を添加した。このプロセス以外は、上記サンプル１の調製方法と同様にしてサンプル４を調製した。
＜サンプル５の調製＞
上記サンプル１の調製方法において、ＰＶＡの質量の１質量％に相当するＨ３ＰＯ４を含むＨ３ＰＯ４水溶液を添加する代わりに、Ｈ３ＰＯ４水溶液を全く添加しなかったこと以外は、該サンプル１の調製方法と同様にして、参照試料となるサンプル５を調製した。
【００６７】
＜評価用セルの構築ならびに電気化学特性評価＞
上記得られたサンプル１〜５を用いて評価用セルを構築した。
すなわち、各サンプルをアルゴンガス雰囲気中において最高焼成温度を約１０００℃に設定し、当該温度で約６時間の焼成を行った。なお、試料を２００℃〜３００℃の温度域で予め１〜５時間程度の仮焼成を行った後に最高焼成温度まで昇温した。これによりＰＶＡの不要なヒドロキシ基を消失させることができる。
ここで、上記焼成後のサンプル１において、該サンプル１に含まれる炭素量の該サンプル１の全質量に対する割合（含有率；質量％）を以下のようにして求めた。
即ち、先ず、大気中で上記サンプル１の示差熱−熱重量同時測定（ＴＧ−ＤＴＡ）を行った。この際、ブランクとしてＳｉＯのＴＧ−ＤＴＡも合わせて行った。そして、当該ＴＧ−ＤＴＡの結果からサンプル１の重量減少量を求め、この重量減少量に基づいて該サンプル１の全質量に対する炭素量の割合を算出した。
なお、上記サンプル２〜５の全質量に対する炭素量の割合についても同様にして求めた。これらの結果を表１および図８に示した。
【００６８】
表１に示されるように、ＰＶＡの質量の５質量％の割合でＨ３ＰＯ４が含まれているサンプル２については、該サンプルに含まれる炭素量の割合（すなわち含有率）が３０質量％となり、Ｈ３ＰＯ４が含まれていない参照試料のサンプル５と同程度になった。また、ＰＶＡの質量の１０質量％および２０質量％の割合でＨ３ＰＯ４が含まれているサンプル３および４については、上記炭素量の割合が３０質量％を上回っていた。
【００６９】
上記のようにして得られた焼成処理後のサンプル１〜５をそれぞれ解砕し、１００メッシュの篩で分級して試験用電極活物質を得た。得られた１００メッシュアンダーの電極活物質粒子を用いて試験用電極を作製した。すなわち、上記活物質と、黒鉛粒子と、ＰＶＤＦとを、これらの質量比が８５：１０：５となるようにＮ−メチルピロリドンと混合して、スラリー状組成物（ペースト）を調製した。この組成物を厚み１０μｍの銅箔（日本製箔製）に塗布して乾燥させることにより、該銅箔の片面に厚み２５μｍの活物質層を形成した。これを銅箔と活物質層とを含む全体の電極密度が１．２ｍｇ／ｃｍ２となるようにプレスし、次いで直径１６ｍｍの円形に打ち抜いて試験用電極を作製した。
【００７０】
対極としては直径１５ｍｍ、厚み０．１５ｍｍの金属リチウム箔を使用した。セパレータとしては、直径２２ｍｍ、厚み０．０２ｍｍの多孔質ポリオレフィンシートを使用した。電解液としては、エチレンカーボネート（ＥＣ）とジエチルカーボネート（ＤＥＣ）との体積比３：７の混合溶媒に、リチウム塩としてのＬｉＰＦ６を約１モル／Ｌの濃度で溶解させたものを使用した。
これらの構成要素をステンレス製容器に組み込んで、厚み２ｍｍ、直径３２ｍｍ（いわゆる２０３２型）の一般的形状の評価用コインセルを構築した。
【００７１】
上記サンプル毎に作製した５種類のコインセル（以下、サンプル１の電極活物質を用いて作製したセルを「サンプル１のセル」という。サンプル２〜５についても同様。）のうち、サンプル１〜５の各セルに対して、０．１Ｃ（１Ｃすなわち１時間で満充放電できる電流値の０．１倍の電流値）の定電流にて極間電圧が０．０１Ｖとなるまで試験用電極にＬｉを挿入する操作と、０．１Ｃの定電流にて極間電圧が１．２Ｖとなるまで試験用電極からＬｉを脱離する操作とを行うサイクル試験を実施した。サンプル１のセルに対するサイクル試験では、１００サイクルまで実施した。このときのＬｉ挿入容量を活物質質量で割った値（活物質の単位質量あたりのＬｉ挿入容量：ｍＡｈ／ｇ）をサイクル毎に求めた。この結果を図７に示す。
また、サンプル２〜５のセルについても上記サンプル１のセルのサイクル試験と同様に１００サイクルまで実施して、サイクル毎の活物質の単位質量あたりのＬｉ挿入容量を求めた。この結果を図７に示した。サンプル３のセルについては、上記サンプル１のセルと同様のプロセスで５０サイクルまでサイクル試験を実施し、サイクル毎の活物質の単位質量あたりのＬｉ挿入容量を求めた。この結果を図７に示した。
【００７２】
次に、サンプル１〜５の各セルのサイクル特性（容量維持率）を調べた。具体的には、サンプル１、２、４および５のセルについては、上記サイクル試験において、１回目のＬｉ挿入容量に対する１００回目のＬｉ脱離容量の割合を容量維持率（％）として測定した。
具体的には次式：（１００回目のＬｉ脱離容量）／（１回目のＬｉ挿入容量）×１００より求めた。結果を表１および図８に示す。また、サンプル３のセルのサイクル特性（容量維持率）については、上記サイクル試験において、１回目のＬｉ挿入容量に対する５０回目のＬｉ脱離容量の割合を容量維持率（％）として測定した。この結果を表１および図８に示す。
【００７３】
【表１】
0005445878.tif 000002
【００７４】
上記の試験結果から明らかなように、ここで開示された製造方法により製造されたサンプル１〜４の電極活物質を採用したセル（サンプル１〜４の各セル）は、参照試料であるサンプル５のセルの容量維持率（１３．７％）よりも高い容量維持率を実現することができた。特に、Ｈ３ＰＯ４をＰＶＡの１質量％添加したサンプル１のセルの容量維持率（４２．３％）は、サンプル５を上回っており、かかる量のＨ３ＰＯ４添加でもセルの耐久性（サイクル特性）に効果が奏されることが確認された。また、Ｈ３ＰＯ４をＰＶＡの５質量％以上添加したサンプル２、３および４のセルではいずれも６０％以上の高い容量維持率を示しており、サンプル５よりも顕著に高い容量維持率を実現することができた。
さらに、Ｈ３ＰＯ４をＰＶＡの５質量％添加したサンプル２と参照試料のサンプル５とは、どちらも同程度（３０質量％）の炭素量（含有率）を有していることから、炭素量が同じであっても、Ｈ３ＰＯ４が添加されている混合材料からなる活物質を備えるセルの方が、耐久性（サイクル特性）が向上することが確認された。
【００７５】
＜サンプル６の調製＞
次に、上記調製された混合材料にリン（Ｐ）に代えてホウ素（Ｂ）を含む化合物を添加した実施例について説明する。
具体的には、上記サンプル１の調製方法において、オルトリン酸（Ｈ３ＰＯ４）水溶液を添加する代わりに、上記混合材料に含まれるＰＶＡの質量の１０質量％に相当する市販のホウ酸（Ｈ３ＢＯ３）を含むように秤量されたＨ３ＢＯ３水溶液を添加した。このプロセス以外は、上記サンプル１の調製方法と同様にしてサンプル６を調製した。
＜サンプル７の調製＞
サンプル６に対する参照試料として、上記サンプル６の調製方法において、Ｈ３ＢＯ３水溶液を全く添加しなかったこと以外は、該サンプル６と同様の調製方法でサンプル７を調製した。
【００７６】
＜評価用セルの構築ならびに電気化学特性評価＞
上記サンプル１〜５を用いて評価用セルを構築したときと同様の手法により上記サンプル６、７を用いて評価用セル（コインセル）を構築した。
そして、上述のサンプル１〜５を用いて構築した評価用セル（コインセル）を使用した場合と同様に当該サンプル６若しくはサンプル７を用いて構築した２種類のコインセルに対してサイクル試験を実施し、各々のセルの容量維持率（％）を測定した。なお、ここでは、上記サイクル試験を５２サイクルまで実施した。この結果として、各サイクルにおける容量維持率（％）を図９に示し、最終サイクル（５２サイクル目）の容量維持率（％）を表２に示す。
【００７７】
【表２】
0005445878.tif 000003
【００７８】
図９および表２に示すように、サンプル６のセルは、参照試料であるサンプル７のセルよりも高い容量維持率（％）を実現することができた。このことから、Ｈ３ＢＯ３が添加されている混合材料も、セルの容量維持率（すなわちサイクル特性）を改善する活物質として用いることができることが確認された。換言すれば、上記混合材料にホウ素を含む化合物を添加することによって、上記混合材料にリンを含む化合物を添加する効果と同様の効果を得ることができる。
【００７９】
以上、本発明を好適な実施形態により説明してきたが、こうした記述は限定事項ではなく、勿論、種々の改変が可能である。
ここに開示されるいずれかのリチウム二次電池１２および組電池１０は、車両に搭載される電池として適した性能、特に容量維持率が高く耐久性に優れたものであり得る。また、電極活物質としてＳｉＯｘ等の金属酸化物を採用することにより高容量化を実現することができる。
したがって本発明によると、図４に示すように、ここに開示されるいずれかのリチウム二次電池１２（組電池１０）を備えた車両１が提供される。特に、該リチウム二次電池１２を動力源（典型的には、ハイブリッド車両または電気車両の動力源）として備える車両（例えば自動車）が提供される。
【産業上の利用可能性】
【００８０】
ここで開示される製造方法によると、容量維持率（すなわちサイクル特性）に優れ、高容量化を実現し得る電極活物質を提供することができる。したがって、かかる電極活物質を利用することによって、高容量で耐久性のよいリチウム二次電池等の二次電池を提供することができる。このような特徴からここで開示される製造方法により製造される電極活物質を採用することにより、例えば車両を駆動する電源として利用される車載用二次電池（特には車載用リチウム二次電池）を提供することができる。
【符号の説明】
【００８１】
１  車両
１０  組電池
１２  リチウム二次電池（単電池）
１５  正極端子
１６  負極端子
３０  捲回電極体
３２  正極シート
３４  負極シート
１０２  炭素源
１０４  電極活物質
【図１】
0005445878.tif 000004
【図２】
0005445878.tif 000005
【図３】
0005445878.tif 000006
【図４】
0005445878.tif 000007
【図５】
0005445878.tif 000008
【図６】
0005445878.tif 000009
【図７】
0005445878.tif 000010
【図８】
0005445878.tif 000011
【図９】
0005445878.tif 000012